(57)【要約】【課題】優れた親水性と撥油性を有する新規な材料、これを含有する表面被覆材および被膜、さらにその被膜の製造方法を提供する。【解決手段】側鎖の末端に含窒素ペルフルオロ基を有する構成単位と、側鎖の末端に両性型の親水性賦与基を有する構成単位とを含む親水撥油性共重合体。表面被覆材は、上記の親水撥油性共重合体と、液体媒体とを含む。被膜は、基材の表面の少なくとも一部を被覆する被膜であって、上記の親水撥油性共重合体を含む。被膜の製造方法は、基材の表面の少なくとも一部に、上記の表面被覆材を塗布して塗布膜を形成する工程と、その塗布膜に含まれる液体媒体を除去する工程とを含む。【選択図】図１
2018012770.tif 000002
【特許請求の範囲】
【請求項１】
側鎖の末端に含窒素ペルフルオロ基を有する構成単位と、側鎖の末端に両性型の親水性賦与基を有する構成単位とを含むことを特徴とする親水撥油性共重合体。
【請求項２】
前記側鎖の末端に含窒素ペルフルオロ基を有する構成単位が、下記の一般式（１）または一般式（２）で表される構成単位のうちの少なくとも１種であり、前記側鎖の末端に両性型の親水性賦与基を有する構成単位が下記の一般式（３）で表される構成単位であることを特徴とする請求項１に記載の親水撥油性共重合体：
【化１】
2018012770.tif 000021
上記の一般式（１）中、Ｒｆ１、Ｒｆ２は、それぞれ同一または互いに異なる、炭素数１〜６であって直鎖状又は分岐状のペルフルオロアルキル基を表し、Ｒｆ３は、炭素数１〜６であって直鎖状又は分岐状のペルフルオロアルキレン基を表し、Ｒ１は、２価の連結基を表し、Ｒ２は、水素原子もしくは炭素数１〜４の直鎖状又は分岐状のアルキル基を表す：
【化２】
2018012770.tif 000022
上記の一般式（２）中、Ｒｆ４、Ｒｆ５及びＲｆ６は、それぞれ同一または互いに異なる、炭素数１〜６で直鎖状又は分岐状のペルフルオロアルキレン基を表し、Ｚは、酸素原子、置換基を有していてもよいイミノ基及び置換基を有していてもよいＣＦ２基のいずれかを表し、Ｒ３は、２価の連結基を表し、Ｒ４は、水素原子もしくは炭素数１〜４の直鎖状又は分岐状のアルキル基を表す： 
【化３】
2018012770.tif 000023
上記の一般式（３）中、Ｒ５は、２価の連結基を表し、Ｒ６は、水素原子もしくは炭素数１〜４の直鎖状又は分岐状のアルキル基を表し、Ｘは、両性型の親水性賦与基を表す。
【請求項３】
前記側鎖の末端に含窒素ペルフルオロ基を有する構成単位の含有量と、前記側鎖の末端に両性型の親水性賦与基を有する構成単位の含有量との比が、モル比で３：９７〜９５：５の範囲にあることを特徴とする請求項１または２に記載の親水撥油性共重合体。
【請求項４】
さらに、多官能（メタ）アクリレートおよび／または多官能ウレタン（メタ）アクリレートから誘導された構成単位を、０．１モル％以上１０モル％以下の範囲にて含むことを特徴とする請求項１乃至３のいずれかの１項に記載の親水撥油性共重合体。
【請求項５】
請求項１乃至４のいずれかの１項に記載の親水撥油性共重合体と、液体媒体とを含むことを特徴とする表面被覆材。
【請求項６】
基材の表面の少なくとも一部を被覆する被膜であって、請求項１乃至４のいずれかの１項に記載の親水撥油性共重合体を含むことを特徴とする被膜。
【請求項７】
基材の表面の少なくとも一部に、請求項５に記載の表面被覆材を塗布して塗布膜を形成する工程と、前記塗布膜に含まれる液体媒体を除去する工程とを含むことを特徴とする被膜の製造方法。
【発明の詳細な説明】
【技術分野】
【０００１】
本発明は、親水撥油性共重合体、表面被覆材、被膜、被膜の製造方法に関する。
【背景技術】
【０００２】
物品の油汚れを防止する方法として、物品表面を、撥油性を有する表面被覆材で被覆する方法が知られている。撥油性を有する表面被覆材としては、ポリテトラフルオロエチレン（ＰＴＦＥ）、ポリクロロトリフルオロエチレン等のフッ素を含む炭化水素の重合体であるフッ素樹脂が広く用いられている。しかしながら、フッ素樹脂は撥水性が高いため、物品表面に付着した油汚れを水洗浄により洗い流すことが困難であるという課題があった。このため、油汚れを防止するための撥油性と、付着した油汚れを水洗浄するための親水性とを有する表面被覆材が望まれている。
【０００３】
特許文献１には、親水性、撥油性および滑水性を有する樹脂組成物として、炭素数１から１８のペルフルオロアルキル（メタ）アクリル酸エステルと親水基含有モノマーを構成成分に含む共重合体を樹脂に配合した樹脂組成物が開示されている。
【先行技術文献】
【特許文献】
【０００４】
【特許文献１】特開２００８−２９７４８２号公報
【発明の概要】
【発明が解決しようとする課題】
【０００５】
前記特許文献１に開示されている共重合体は、親水基含有モノマーを構成成分として含むので親水性は向上するが、ポリテトラフルオロエチレン（ＰＴＦＥ）に代表されるフッ素樹脂と比較すると、撥油性が低くなり易い傾向があった。
【０００６】
本発明は、従来の上記問題を解決したものであり、優れた親水性と撥油性を有する新規な材料、これを含有する表面被覆材および被膜、さらにその被膜の製造方法を提供することを目的とする。
【課題を解決するための手段】
【０００７】
本発明の発明者は、側鎖の末端に含窒素ペルフルオロ基を有する構成単位と、側鎖の末端に両性型の親水性賦与基を有する構成単位とを有する共重合体は、優れた親水性と撥油性とを有することを見出し、本発明を完成させた。
【０００８】
すなわち、本発明は、以下の構成を有する。
［１］側鎖の末端に含窒素ペルフルオロ基を有する構成単位と、側鎖の末端に両性型の親水性賦与基を有する構成単位とを含むことを特徴とする親水撥油性共重合体。
【０００９】
［２］前記側鎖の末端に含窒素ペルフルオロ基を有する構成単位が、下記の一般式（１）または一般式（２）で表される構成単位のうちの少なくとも１種であり、前記側鎖の末端に両性型の親水性賦与基を有する構成単位が下記の一般式（３）で表される構成単位であることを特徴とする前項１に記載の親水撥油性共重合体。
【００１０】
【化１】
2018012770.tif 000003
【００１１】
上記の一般式（１）中、Ｒｆ１、Ｒｆ２は、それぞれ同一または互いに異なる、炭素数１〜６であって直鎖状又は分岐状のペルフルオロアルキル基を表し、Ｒｆ３は、炭素数１〜６であって直鎖状又は分岐状のペルフルオロアルキレン基を表し、Ｒ１は、２価の連結基を表し、Ｒ２は、水素原子もしくは炭素数１〜４の直鎖状又は分岐状のアルキル基を表す。
【００１２】
【化２】
2018012770.tif 000004
【００１３】
上記の一般式（２）中、Ｒｆ４、Ｒｆ５及びＲｆ６は、それぞれ同一または互いに異なる、炭素数１〜６で直鎖状又は分岐状のペルフルオロアルキレン基を表し、Ｚは、酸素原子、置換基を有していてもよいイミノ基及び置換基を有していてもよいＣＦ２基のいずれかを表し、Ｒ３は、２価の連結基を表し、Ｒ４は、水素原子もしくは炭素数１〜４の直鎖状又は分岐状のアルキル基を表す。
【００１４】
【化３】
2018012770.tif 000005
【００１５】
上記の一般式（３）中、Ｒ５は、２価の連結基を表し、Ｒ６は、水素原子もしくは炭素数１〜４の直鎖状又は分岐状のアルキル基を表し、Ｘは、両性型の親水性賦与基を表す。
【００１６】
［３］前記側鎖の末端に含窒素ペルフルオロ基を有する構成単位の含有量と、前記側鎖の末端に両性型の親水性賦与基を有する構成単位の含有量との比が、モル比で３：９７〜９５：５の範囲にあることを特徴とする前項１または２に記載の親水撥油性共重合体。
【００１７】
［４］さらに、多官能（メタ）アクリレートおよび／または多官能ウレタン（メタ）アクリレートから誘導された構成単位を、０．１モル％以上１０モル％以下の範囲にて含むことを特徴とする前項１乃至３のいずれかの１項に記載の親水撥油性共重合体。
【００１８】
［５］前項１乃至４のいずれかの１項に記載の親水撥油性共重合体と、液体媒体とを含むことを特徴とする表面被覆材。
【００１９】
［６］基材の表面の少なくとも一部を被覆する被膜であって、前項１乃至４のいずれかの１項に記載の親水撥油性共重合体を含むことを特徴とする被膜。
【００２０】
［７］基材の表面の少なくとも一部に、前項５に記載の表面被覆材を塗布して塗布膜を形成する工程と、前記塗布膜に含まれる液体媒体を除去する工程とを含むことを特徴とする被膜の製造方法。
【発明の効果】
【００２１】
本発明によれば、優れた親水性と撥油性を有する新規な材料、これを含有する表面被覆材および被膜、さらにその被膜の製造方法を提供することが可能となる。
【図面の簡単な説明】
【００２２】
【図１】本発明の一実施形態である親水撥油性共重合体の構造の一例を示す模式図である。
【図２】本発明の一実施形態である親水撥油性共重合体を含む被膜の乾燥状態の挙動を説明するための推定図である。
【図３】本発明の一実施形態である親水撥油性共重合体を含む被膜の水中での挙動を説明するための推定図である。
【発明を実施するための形態】
【００２３】
以下、本発明を適用した一実施形態である親水撥油性共重合体について、それを含む表面被覆材と被膜、そしてその被膜の製造方法とともに詳細に説明する。
【００２４】
＜親水撥油性共重合体＞
図１に本発明の一実施形態である親水撥油性共重合体の構造の一例を示す模式図を示す。本実施形態の親水撥油性共重合体１０は、主鎖１１と、末端に含窒素ペルフルオロ基１２を有する撥油性の側鎖１３と、末端に両性型の親水性賦与基１４を有する親水性の側鎖１５とを含む。主鎖１１は後述する架橋単位１６によって架橋されている。
【００２５】
撥油性の側鎖１３の末端にある含窒素ペルフルオロ基１２は、窒素原子の３つの結合手のうちの１つの結合手にペルフルオロアルキレン基が結合し、２つの結合手にペルフルオロアルキル基が結合している基を意味する。ペルフルオロアルキレン基は、連結基を介して主鎖１１に接続している。２つのペルフルオロアルキル基は、直鎖状又は分岐状であってもよいし、互いに直接もしくは連結基を介して結合して環を形成してもよい。
親水性の側鎖１５の末端にある両性型の親水性賦与基１４は、アニオン性親水性基とカチオン性親水性基の両方を持つ基を意味する。両性型の親水性賦与基１４の例としては、カルボキシベタイン型、スルホベタイン型、アミンオキシド型及びホスホベタイン型が挙げられる。
【００２６】
図２と図３は、基材２０の表面に形成されている親水撥油性共重合体１０を含む被膜２１における親水撥油性共重合体１０の側鎖の配向状態を示す推定図である。
図２は、大気３０中、すなわち被膜２１が水に触れていない状態での親水撥油性共重合体の側鎖の配向状態を示す推定図である。大気３０中では、撥油性の側鎖１３が被膜２１の表面に配向することによって、含窒素ペルフルオロ基１２による撥油性が発揮されて、被膜２１の油汚れが予防されると推定される。本実施形態の親水撥油性共重合体１０では、含窒素ペルフルオロ基１２の窒素原子に結合している１つのペルフルオロアルキレン基と２つのペルフルオロアルキル基がそれぞれ撥油性を発揮するので、大気３０中において優れた撥油性を示すと考えられる。
【００２７】
図３は、水３１中、すなわち被膜２１が水に触れている状態での親水撥油性共重合体１０の側鎖の配向状態を示す推定図である。水３１中では、親水性の側鎖１５が被膜２１の表面に配向することによって、両性型の親水性賦与基１４による親水性が発揮されて、被膜２１の水に対する濡れ性が向上すると推定される。水に対する濡れ性が向上することによって、被膜２１の表面に付着した油汚れを水洗浄によって除去することが可能となると考えられる。
【００２８】
［親水撥油性共重合体１０の構成単位］
次に、本実施形態の親水撥油性共重合体１０を構成する構成単位ついて説明する。本実施形態の親水撥油性共重合体１０は、末端に含窒素ペルフルオロ基１２を有する撥油性の側鎖１３を構成する構成単位（即ち、側鎖の末端に含窒素ペルフルオロ基１２を有する構成単位）と、末端に両性型の親水性賦与基１４を有する親水性の側鎖１５を構成する構成単位（即ち、側鎖の末端に両性型の親水性賦与基１４を有する構成単位）とを含む。
【００２９】
（側鎖の末端に含窒素ペルフルオロ基を有する構成単位）
親水撥油性共重合体１０に含まれる側鎖の末端に含窒素ペルフルオロ基１２を有する構成単位は、下記の一般式（１）または一般式（２）で表される構成単位であることが好ましい。親水撥油性共重合体１０は、下記の一般式（１）または一般式（２）で表される構成単位のうちの１種を単独で含んでいてもよいし、２種以上を組合せて含んでいてもよい。
【００３０】
【化４】
2018012770.tif 000006
【００３１】
上記の一般式（１）中、Ｒｆ１、Ｒｆ２は、それぞれ同一または互いに異なる、炭素数１〜６であって直鎖状又は分岐状のペルフルオロアルキル基を表す。Ｒｆ１及びＲｆ２の炭素数は、それぞれ１〜４の範囲にあることがより好ましい。Ｒｆ３は、炭素数１〜６であって直鎖状又は分岐状のペルフルオロアルキレン基を表す。Ｒｆ３で表されるペルフルオロアルキレン基の炭素数は１〜４の範囲にあることがより好ましい。
【００３２】
Ｒｆ１〜Ｒｆ３中の、フッ素が結合している炭素の合計数は４〜１８個の範囲であることが好ましい。フッ素が結合している炭素の合計数が４未満であると、撥油効果が不十分となることがあるために好ましくない。また、Ｒｆ１、Ｒｆ２及びＲｆ３の炭素数がそれぞれ１〜６の範囲にあると、生体蓄積性や環境適応性の点で問題視されているペルフルオロオクタンスルホン酸（ＰＦＯＳ）あるいはペルフルオロオクタン酸（ＰＦＯＡ）を生成する懸念がない化学構造でありながら、優れた親水撥油性を付与することが可能である。
【００３３】
上記の一般式（１）中、Ｒ１は、２価の連結基を表す。２価の連結基の例としては、２価の炭化水素基、２価の炭化水素基と酸素原子の組合せ、２価の炭化水素基とアミド基との組合せ、２価の炭化水素基とエステル基との組合せ、２価の炭化水素基とウレタン基（−ＮＨ−ＣＯ−Ｏ−）との組合せを挙げることができる。２価の炭化水素基は、飽和炭化水素基であってもよいし、不飽和炭化水素基であってもよい。また、炭化水素基は鎖状炭化水素基であってもよいし、環状炭化水素基であってもよい。鎖状炭化水素基は、直鎖状であってもよいし分岐状であってもよい。炭化水素基の例としては、アルキレン基、アルケニレン基、アリーレン基およびこれらの組合せを挙げることができる。アルキレン基は、炭素数が１〜１２の範囲にあることが好ましい。アルケニレン基は、炭素数が２〜１２の範囲にあることが好ましい。アリーレン基は、炭素数が６〜１２の範囲にあることが好ましい。アミド基は、カルボン酸アミド基（−ＣＯ−ＮＨ−）およびスルホンアミド基（−ＳＯ２−ＮＨ−）を含む。エステル基は、カルボン酸エステル基（−ＣＯ−Ｏ−）およびスルホン酸エステル基（−ＳＯ２−Ｏ−）を含む。アミド基およびウレタン基の窒素原子に結合している水素原子は、炭素数１〜１２の直鎖状又は分岐状のアルキル基で置換されていてもよい。
【００３４】
Ｒ１の具体例を、次に示す。
＊−ＣＯ−（Ｏ−アルキレン基）ａ−（ａは、１〜１０の数である。）
＊−ＣＯ−ＮＨ−アルキレン基−
＊−アルキレン基−Ｏ−ＣＯ−ＮＨ−アルキレン基−
＊−アルキレン基−
＊−アルキレン基−（Ｏ−アルキレン基）ｂ−（ｂは、１〜１０の数である。）
なお、＊は一般式（１）中のＲｆ３に結合する結合手を表す。
【００３５】
上記の一般式（１）中、Ｒ２は、水素原子もしくは炭素数１〜４の直鎖状又は分岐状のアルキル基を表す。Ｒ２は、水素原子もしくはメチル基であることが好ましい。
【００３６】
【化５】
2018012770.tif 000007
【００３７】
上記の一般式（２）中、Ｒｆ４、Ｒｆ５及びＲｆ６は、それぞれ同一または互いに異なる、炭素数１〜６であって直鎖状又は分岐状のペルフルオロアルキレン基を表す。Ｒｆ４、Ｒｆ５及びＲｆ６は、それぞれ炭素数が１〜４の範囲にあることがより好ましい。Ｚは、酸素原子、置換基を有していてもよいイミノ基及び置換基を有していてもよいＣＦ２基のいずれかを表す。イミノ基及びＣＦ２基の置換基の例としては、炭素数１〜６であって直鎖状又は分岐状のペルフルオロアルキレン基が挙げられる。
Ｒｆ４〜Ｒｆ６及びＺ中の、フッ素が結合している炭素数の合計は４〜１８個の範囲であることが好ましい。フッ素が結合した炭素数が４未満であると、撥油効果が不十分となることがあるために好ましくない。
【００３８】
上記の一般式（２）中、Ｒ３は、２価の連結基を表す。２価の連結基の例としては、前記の一般式（１）の場合と同じである。
【００３９】
上記の一般式（２）中、Ｒ４は、水素原子もしくは炭素数１〜４の直鎖状又は分岐状のアルキル基を表す。Ｒ４は、水素原子もしくはメチル基であることが好ましい。
【００４０】
側鎖の末端に含窒素ペルフルオロ基１２を有する構成単位の含有量と、側鎖の末端に両性型の親水性賦与基１４を有する構成単位の含有量との比は、モル比で３：９７〜９５：５の範囲にあることが好ましい。
【００４１】
（側鎖の末端に両性型の親水性賦与基を有する構成単位）
親水撥油性共重合体１０に含まれる側鎖の末端に両性型の親水性賦与基１４を有する構成単位は、下記の一般式（３）で表される構成単位であることが好ましい。親水撥油性共重合体１０は、下記の一般式（３）で表される構成単位のうちの１種を単独で含んでいてもよいし、２種以上を組合せて含んでいてもよい。
【００４２】
【化６】
2018012770.tif 000008
【００４３】
上記の一般式（３）中、Ｒ５は、２価の連結基を表す。２価の連結基の例としては、２価の炭化水素基、２価の炭化水素基と酸素原子の組合せ、２価の炭化水素基とアミド基との組合せ、２価の炭化水素基とエステル基との組合せ、２価の炭化水素基とウレタン基（−ＮＨ−ＣＯ−Ｏ−）との組合せを挙げることができる。２価の炭化水素基は、飽和炭化水素基であってもよいし、不飽和炭化水素基であってもよい。また、炭化水素基は鎖状炭化水素基であってもよいし、環状炭化水素基であってもよい。鎖状炭化水素基は、直鎖状であってもよいし分岐状であってもよい。炭化水素基の例としては、アルキレン基、アルケニレン基、アリーレン基およびこれらの組合せを挙げることができる。アルキレン基は、炭素数が１〜１２の範囲にあることが好ましい。アルケニレン基は、炭素数が２〜１２の範囲にあることが好ましい。アリーレン基は、炭素数が６〜１２の範囲にあることが好ましい。アミド基は、カルボン酸アミド基（−ＣＯ−ＮＨ−）およびスルホンアミド基（−ＳＯ２−ＮＨ−）を含む。エステル基は、カルボン酸エステル基（−ＣＯ−Ｏ−）およびスルホン酸エステル基（−ＳＯ２−Ｏ−）を含む。アミド基およびウレタン基の窒素原子に結合している水素原子は、炭素数１〜１２の直鎖状又は分岐状のアルキル基で置換されていてもよい。
【００４４】
Ｒ５の具体例を、次に示す。
＊−アルキレン基−Ｏ−ＣＯ−、
＊−アルキレン基−ＮＨ−ＣＯ−、
なお、＊は一般式（３）中のＸに結合する結合手を表す。
【００４５】
上記の一般式（３）中、Ｒ６は、水素原子もしくは炭素数１〜４の直鎖状又は分岐状のアルキル基を表す。Ｒ６は、水素原子もしくはメチル基であることが好ましい。
【００４６】
上記の一般式（３）中、Ｘは、両性型の親水性賦与基を表す。Ｘの例としては、下記の一般式で表されるカルボキシベタイン型、スルホベタイン型、アミンオキシド型及びホスホベタイン型の親水性賦与基が挙げられる。なお、下記の式中、ｋ、ｍ、ｎは１〜５の数、Ｒ７、Ｒ８、Ｒ９は水素原子またはそれぞれ独立した炭素数１〜１２の直鎖もしくは分岐状のアルキル基を表す。
【００４７】
【化７】
2018012770.tif 000009
【００４８】
【化８】
2018012770.tif 000010
【００４９】
【化９】
2018012770.tif 000011
【００５０】
【化１０】
2018012770.tif 000012
【００５１】
本実施形態の親水撥油性共重合体１０において、側鎖の末端に含窒素ペルフルオロ基１２を有する構成単位の含有量と、側鎖の末端に両性型の親水性賦与基１４を有する構成単位の含有量との比は、親水撥油性共重合体１０の親水性と撥油性とのバランスを考慮して適宜設定することができるが、一般にモル比で３：９７〜９５：５の範囲にある。
また、側鎖の末端に含窒素ペルフルオロ基１２を有する構成単位と、側鎖の末端に両性型の親水性賦与基１４を有する構成単位とは、ランダムに結合していてもよいし、交互に結合していてもよいし、また同種の構成単位がブロックを形成していてもよい。
【００５２】
（多官能（メタ）アクリレートおよび／または多官能ウレタン（メタ）アクリレートから誘導された構成単位）
本実施形態の親水撥油性共重合体１０は、多官能（メタ）アクリレートおよび／または多官能ウレタン（メタ）アクリレートから誘導された構成単位を有していてもよい。この構成単位は、架橋単位１６を構成する。
【００５３】
多官能（メタ）アクリレートは、一分子中に、２個以上、好ましくは２〜４個の（メタ）アクリロイルオキシ基を有する有機化合物である。多官能ウレタン（メタ）アクリレートは、一分子中に、２個以上、好ましくは２〜４個の（メタ）アクリロイルオキシ基と１個以上のウレタン結合（−Ｏ−ＣＯ−ＮＨ−）とを有する有機化合物である。なお、本明細書において「（メタ）アクリレート」は、アクリレート及びメタクリレートの少なくとも一方を意味し、「（メタ）アクリロイルオキシ基」の語は、アクリロイルオキシ基及びメタアクリロイルオキシ基の少なくとも一方を意味する。
【００５４】
多官能（メタ）アクリレートの例としては、２−ヒドロキシ−３−アクリロイロキシプロピルメタクリレート、ポリエチレングリコールジアクリレート、エトキシ化ビスフェノールＡジアクリレート、９，９−ビス[４−（２−アクリロイルオキシエトキシ）フェニル]フルオレン、トリシクロデカンジメタノールジアクリレート、１，１０−デカンジオールジアクリレート、１，６−ヘキサンジオールジアクリレート、ジプロピレングリコールジアクリレート、ペンタエリスリトールトリアクリレート、トリメチロールプロパントリアクリレート、ペンタエリスリトールテトラアクリレート、Ｎ，Ｎ’−メチレンビスアクリルアミド、エチレングリコールジメタクリレート、ジエチレングリコールジメタクリレート、１，６−ヘキサンジオールジメタクリレート、ネオペンチルグリコールジメタクリレート、グリセリンジメタクリレート、ポリプロピレングリコールジメタクリレート、トリメチロールプロパントリメタクリレート、エトキシ化イソシアヌル酸トリアクリレートが挙げられる。
【００５５】
多官能ウレタン（メタ）アクリレートの例としては、フェニルグリシジルエーテルアクリレートヘキサメチレンジイソシアネートウレタンプレポリマー、ペンタエリスリトールトリアクリレートヘキサメチレンジイソシアネートウレタンプレポリマー、ペンタエリスリトールトリアクリレートトルエンジイソシアネートウレタンプレポリマー、ジペンタエリスリトールペンタアクリレートヘキサメチレンジイソシアネートウレタンプレポリマー等が挙げられる。これらの多官能（メタ）アクリレートおよび多官能ウレタン（メタ）アクリレートは１種を単独で使用してもよいし、２種以上を組合せて使用してもよい。これらの多官能（メタ）アクリレートおよび多官能ウレタン（メタ）アクリレートは、市販品として新中村化学工業（株）や共栄社化学（株）等から入手可能である。
【００５６】
多官能（メタ）アクリレートおよび／または多官能ウレタン（メタ）アクリレートから誘導された構成単位は、側鎖の末端に含窒素ペルフルオロ基１２を有する構成単位と、側鎖の末端に両性型の親水性賦与基１４を有する構成単位とを２次元的にまたは３次元的に架橋させる作用を有する。このため、多官能（メタ）アクリレートおよび／または多官能ウレタン（メタ）アクリレートから誘導された構成単位を有する親水撥油性共重合体は、基材への密着性、溶剤への耐溶出性、親水撥油性や防汚性の持続性も硬さ、感触などの種々の性質を必要に応じて改善することができる。多官能（メタ）アクリレートおよび／または多官能ウレタン（メタ）アクリレートから誘導された構成単位の含有量は、０．１モル％以上１０モル％以下の範囲にあることが好ましく、０．１モル％以上５モル％以下の範囲にあることがより好ましい。この構成単位の含有量が少なくなりすぎると上記の作用効果を得ることができないおそれがある。一方、この構成単位の含有量が多くなりすぎると、相対的に側鎖の末端に含窒素ペルフルオロ基１２を有する構成単位と、側鎖の末端に両性型の親水性賦与基１４を有する構成単位の含有量が少なくなり、親水性および撥油性などの特性が低下するおそれがある。
【００５７】
（その他の構成単位）
また、溶媒溶解性の調節や、基材との密着性をさらに高めるために、共有結合やイオン結合および水素結合を形成し得る官能基を有する非フッ素系不飽和化合物をさらに共重合させてもよい。非フッ素系不飽和化合物としては、例えば、水酸基、アミノ基、カルボキシル基、カルボン酸無水物、グリシジル基またはイソシアナート基を有する非フッ素系不飽和化合物であれば特に限定されない。具体的には、２−ヒドロキシエチル（メタ）アクリレート、２−ヒドロキシプロピル（メタ）アクリレート、３−クロロ−２−ヒドロキシプロピル（メタ）アクリレート、２−ヒドロキシエチルビニルエーテル、ジエチルアミノエチル（メタ）アクリレート、アクリル酸、メタクリル酸、クロトン酸、イタコン酸、マレイン酸、無水マレイン酸、無水シトラコン酸、グリシジル（メタ）アクリレート、アリルグリシジルエーテル、２−イソシアネートエチル（メタ）アクリレート等が挙げられる。非フッ素系不飽和化合物は、１種を単独で使用してもよいし、２種類以上を組合せて使用してもよい。
【００５８】
（親水撥油性共重合体１０の分子量）
本実施形態の親水撥油性共重合体１０の分子量は、質量平均で、１０００〜１００００００の範囲とすることが好ましく、５０００〜５０００００の範囲とすることがより好ましい。ここで、分子量が１０００未満であると所望の特性が発現しないため好ましくない。一方、１００００００を超えると溶剤への溶解性が低下するため好ましくない。
【００５９】
［親水撥油性共重合体１０の合成方法］
親水撥油性共重合体１０は、例えば、含窒素ペルフルオロ基１２を有する含窒素ペルフルオロ基含有（アルキル）アクリレートと、両性型の親水性賦与基１４を有する両性型親水性賦与基含有（アルキル）アクリレートとを重合させることによって合成することができる。
【００６０】
含窒素ペルフルオロ基含有（アルキル）アクリレートとしては、下記の一般式（４）または一般式（５）で表される化合物が挙げられる。また、両性型親水性賦与基含有（アルキル）アクリレートとしては、下記の一般式（６）で表される化合物が挙げられる。
【００６１】
【化１１】
2018012770.tif 000013
【００６２】
【化１２】
2018012770.tif 000014
【００６３】
【化１３】
2018012770.tif 000015
【００６４】
なお、上記の一般式（４）中、Ｒｆ１、Ｒｆ２、Ｒｆ３、Ｒ１およびＲ２の定義は、前記の一般式（１）の場合と同じである。上記の一般式（５）中、Ｒｆ４、Ｒｆ５、Ｒｆ６、Ｚ、Ｒ３およびＲ４の定義は、前記の一般式（２）の場合と同じである。上記の一般式（６）中、Ｒ５、Ｒ６およびＸの定義は、前記の一般式（３）の場合と同じである。
【００６５】
含窒素ペルフルオロ基含有（アルキル）アクリレートと、両性型親水性賦与基含有（アルキル）アクリレートとを重合させる方法としては、溶液重合法および乳化重合法を用いることができる。
【００６６】
（溶液重合法）
溶液重合法では、重合開始剤の存在下、単量体である含窒素ペルフルオロ基含有（アルキル）アクリレートと、両性型親水性賦与基含有（アルキル）アクリレートとを有機溶剤に溶解させ、窒素置換後、３０〜１２０℃の範囲で３〜２４時間加熱撹拌する方法が採用される。
重合開始剤としては、具体的には、例えば、アゾビスイソブチロニトリル、２，２‘−アゾビス（プロパン−２−カルボアミジン）・二塩酸、ベンゾイルパーオキシド、ジ−ｔ−ブチルパーオキシド、ラウリルパーオキシド、クメンヒドロパーオキシド、ｔ−ブチルパーオキシピバレート、ジイソプロピルパーオキシジカーボネートなどが挙げられる。重合開始剤は、単量体１００質量部に対して、０．０１〜２０質量部の範囲で用いることが好ましく、０．０１〜１０質量部の範囲がより好ましい。
【００６７】
有機溶剤としては、単量体に不活性でこれらを溶解するものであれば、特に限定されるものではない。このような有機溶剤としては、具体的には、例えば、メタノール、エタノール、イソプロピルアルコール、トリフルオロエタノール等のアルコール類、アセトン、クロロホルム、ＨＣＨＣ−２２５、イソプロピルアルコール、ペンタン、ヘキサン、ヘプタン、オクタン、シクロヘキサン、ベンゼン、トルエン、キシレン、石油エーテル、テトラヒドロフラン、１，４−ジオキサン、メチルエチルケトン、メチルイソブチルケトン、酢酸エチル、酢酸ブチル、１，１，２，２−テトラクロロエタン、１，１，１−トリクロロエタン、トリクロロエチレン、パークロロエチレン、テトラクロロジフルオロエタン、トリクロロトリフルオロエタンなどが挙げられる。有機溶媒は１種を単独で使用してもよいし、２種以上を任意の割合で配合して使用してもよい。有機溶剤は、単量体の合計１００質量部に対して、５０〜２０００質量部の範囲で用いることが好ましく、５０〜１０００質量部の範囲で用いることがより好ましい。
【００６８】
有機溶媒に、任意成分として連鎖移動剤を添加してもよい。連鎖移動剤の例としては、メルカプトエタノール、メルカプト酢酸、ステアリルメルカプタン、ｔ−ドデシルメルカプタン等のチオール系、亜リン酸、次亜リン酸及びその塩（次亜リン酸ナトリウム、次亜リン酸カリウム等）等のリン系、イソプロピルアルコール等の２級アルコール等が挙げられる。連鎖移動剤の添加量は、例えば、単量体の合計１００質量部に対して０．０１〜１０質量部であり、より好ましくは０．０１〜５質量部である。連鎖移動剤の添加量が０．０１質量部未満であると、添加効果が十分に得られないおそれがある。一方、連鎖移動剤の添加量が１０質量部を超えると、得られる親水撥油性共重合体１０の分子量の低下が大きくなり、被膜が水に溶出し易くなったり密着強度が低下するおそれがある。
【００６９】
（乳化重合法）
乳化重合では、重合開始剤および乳化剤の存在下で、単量体である含窒素ペルフルオロ基含有（アルキル）アクリレートと、両性型親水性賦与基含有（アルキル）アクリレートとを水中に乳化させ、窒素置換後、５０〜８０℃の範囲で１〜２４時間、撹拌して共重合させる方法が採用される。
重合開始剤は、過酸化ベンゾイル、過酸化ラウロイル、ｔ−ブチルパーベンゾエート、１−ヒドロキシシクロヘキシルヒドロ過酸化物、３−カルボキシプロピオニル過酸化物、過酸化アセチル、２，２‘−アゾビス（プロパン−２−カルボアミジン）・二塩酸、過酸化ナトリウム、過硫酸カリウム、過硫酸アンモニウムなどの水溶性のものやアゾビスイソブチロニトリル、ベンゾイルパーオキシド、ジ−ｔ−ブチルパーオキシド、ラウリルパーオキシド、クメンヒドロパーオキシド、ｔ−ブチルパーオキシピバレート、ジイソプロピルパーオキシジカーボネートなどの油溶性のものが用いられる。重合開始剤は、単量体１００質量部に対して、０．０１〜１０質量部の範囲で用いられる。
乳化重合法の場合も、上記の溶液重合法と同様に、水に、任意成分として連鎖移動剤を添加してもよい。連鎖移動剤の例および使用量は、乳化重合法の場合と同様である。
【００７０】
＜表面被覆剤＞
次に、本実施形態の表面被覆剤について説明する。
本実施形態の表面被覆剤は、上述の親水撥油性共重合体１０と、液体媒体とを含む。液体媒体としては、有機溶媒、水、およびこれらの混合物を挙げることができる。有機溶媒の例としては、メタノール、エタノール、トリフルオロエタノール等のアルコール系溶媒やヘキサフルオロイソプロピレンのようなフッ素系溶媒が挙げられる。表面被覆剤は、溶液、エマルション、またはエアゾールの形態であることが好ましい。表面被覆剤の親水撥油性共重合体１０の濃度は、一般に、０．０１〜５０重量％の範囲である。
【００７１】
さらに、本実施形態の表面被覆剤は、上述した親水撥油性共重合体１０以外に、他の表面処理剤（例えば、撥水剤や撥油剤）、あるいは、防虫剤、柔軟剤、抗菌剤、難燃剤、帯電防止剤、塗料定着剤、防シワ剤などを含有していてもよい。
【００７２】
＜被膜＞
次に、本実施形態の被膜について説明する。
本実施形態の被膜は、基材の表面の少なくとも一部を被覆する被膜であって、上述した親水撥油性共重合体１０を含む。
【００７３】
本実施形態の被膜で被覆される基材としては、特に限定されないが、ガラス、樹脂、金属、セラミックス、木、石、セメント、コンクリート、繊維、布帛、紙、皮革、それらの組合せ、それらの構造体、積層体等を用いることができる。
繊維としては、種々の例を挙げることができる。具体的には、例えば、綿、麻、羊毛、絹などの動植物性天然繊維、ポリアミド、ポリエステル、ポリビニルアルコール、ポリアクリロニトリル、ポリ塩化ビニル、ポリプロピレン、ポリテトラフルオロエチレンなどの合成繊維、レーヨン、アセテートなどの半合成繊維、ガラス繊維、炭素繊維、アスベスト繊維などの無機繊維、あるいはこれらの混合繊維が挙げられる。また、繊維の生地の種類としては、織布、不織布、編物であってもよい。
また、基材は、ガラス、樹脂、金属、セラミックスからなる連続気孔を有する多孔質体または多孔質膜であってもよい。
【００７４】
＜被膜の製造方法＞
本実施形態の被膜の製造方法は、基材の表面の少なくとも一部に、前述の表面被覆材を塗布して塗布膜を形成する工程と、前記塗布膜に含まれる溶媒を除去する工程とを含む。
【００７５】
基材と親水撥油性共重合体１０との接着性を向上させるために、表面被覆材を塗布する前の基材にプライマー処理を施してもよい。基材のプライマー処理の方法としては、公知の方法を適用することができる。例えば、基材が鋼材の場合は、表面にリン酸塩処理やクロメート処理を施し、その上に、エポキシプライマーや、無水マレイン酸変性ポリオレフィンやポリオレフィンプライマーを積層する方法がある。また、ポリイソシアネートやイソシアネート基含有ウレタンプレポリマーを硬化性成分として含有するプライマーを直接塗布する方法もある。基材がポリプロピレン、（メタ）アクリル系樹脂、ポリカーボネートなどの合成樹脂の場合にも無水マレイン酸で変性処理されたポリオレフィンなどがプライマーとして使用できる。
また、基材の下地処理として、ポリエステル樹脂やポリオレフィン系樹脂などの場合、酸やアルカリ、フッ素ガス等による化学的処理や、プラズマ処理、コロナ放電処理、オゾン処理等の表面処理を施しておいてもよい。
【００７６】
表面被覆剤は、公知の方法により基材に塗布することができる。表面被覆材の塗布方法としては、浸漬塗布、スプレー塗布、ロールコーティング、バーコーティング、ダイコーティング、スピンコートが挙げられる。
【００７７】
塗布膜に含まれる溶媒を除去する方法としては、加熱法、減圧法、加熱減圧法が挙げられる。
得られた被膜は、必要に応じて、基材の表面温度が８０〜１８０℃となるようにキュアリングを行ってもよい。
【実施例】
【００７８】
＜実施例１＞
（１）含窒素ペルフルオロ基含有メタクリレートの合成
滴下ロートを備えた三口フラスコに、ヒドロキシエチルメタクリレート（東京化成株式会社製）３０．５ｇとアセトニトリル２００ｍＬとを投入した。次いで、滴下ロートに、（Ｃ４Ｈ９）２ＮＣＨ２ＣＨ（ＣＨ３）ＣＯ２ＣＨ３の電解フッ素化によって得られる、（Ｃ４Ｆ９）２ＮＣＦ２ＣＦ（ＣＦ３）ＣＯＦ（純度７０％）１５７．４ｇを入れ、室温で徐々に滴下した。滴下終了後、室温で１時間撹拌した。
【００７９】
撹拌終了後、得られた反応液を水と１Ｍ水酸化ナトリウム水溶液で洗浄した。次いで、反応液にクロロホルムを加え、クロロホルム層を分液した。得られたクロロホルム層を硫酸マグネシウムで乾燥し、次いでロータリーエバポレーターにより濃縮した。得られた濃縮物を、減圧蒸留することで下記の式（７）で表される含窒素ペルフルオロ基含有メタクリレートを得た（収量：５７．５ｇ、収率：４５％）。
【００８０】
【化１４】
2018012770.tif 000016
【００８１】
（２）親水撥油性共重合体の合成
窒素導入管を備えた三口フラスコに、含窒素ペルフルオロ基含有（アルキル）アクリレートとして、上記（１）にて合成した式（７）で表される含窒素ペルフルオロ基含有メタクリレート２．６ｇ、両性型親水性賦与基含有（アルキル）アクリレートとして、下記の式（８）で表されるホスホベタイン型親水性賦与基含有メタクリレート（２−メタクリロイルオキシエチルホスホリルコリン、東京化成社製）１．０ｇ、エタノール１５ｍＬ、そしてアゾビスイソブチロニトリル０．０３６ｇをそれぞれ投入した。なお、含窒素ペルフルオロ基含有（アルキル）アクリレートと両性型親水性賦与基含有メタクリレートの投入量のモル比は、５１：４９である。
次いで、三口フラスコ内のエタノール中に窒素を１０分間吹き込んだ後、７０℃で２１時間反応させた。反応終了後、得られた反応液を、アセトンに投入して再沈殿させることで、白色固体の親水撥油性共重合体を得た（収量：３．０ｇ）。
【００８２】
【化１５】
2018012770.tif 000017
【００８３】
＜実施例２＞
親水撥油性共重合体の合成
窒素導入管を備えた三口フラスコに、含窒素ペルフルオロ基含有（アルキル）アクリレートとして、上記実施例１の（１）にて合成した式（７）で表される含窒素ペルフルオロ基含有メタクリレートを０．４９ｇ、両性型親水性賦与基含有（アルキル）アクリレートとして、下記の式（９）で表されるスルホベタイン型親水性付与基含有（メタ）アクリレート（［２−(メタクリロイルオキシ)エチル］ジメチル−（３−スルホプロピル）アンモニウムヒドロキシド、アルドリッチ社製）を３．４ｇ、エタノールを２５ｍＬ投入した。なお、含窒素ペルフルオロ基含有（アルキル）アクリレートと両性型親水性賦与基含有メタクリレートの投入量のモル比は、５：９５である。
次いで、三口フラスコ内のエタノール中に窒素を１０分間吹き込んだ後、アゾビスイソブチロニトリルを０．１１ｇ加え７０℃で１８時間反応させた。次いで、重合物が析出しているのを確認した後、水２０ｇを加えて撹拌した。撹拌終了後、水をデカンテーションにより除去して、残渣を６０℃で減圧乾燥させ、白色固体の親水撥油性共重合体を得た（収量：２．８４ｇ）。
【００８４】
【化１６】
2018012770.tif 000018
【００８５】
実施例１、２において、親水撥油性共重合体の合成に使用した含窒素ペルフルオロ基含有（アルキル）アクリレートと両性型親水性賦与基含有（アルキル）アクリレートの種類とモル比、得られた親水撥油性共重合体の水溶解性を、表１に示す。なお、水溶解性は、下記の方法により測定した。
【００８６】
（水溶解性の測定方法）
親水撥油性共重合体を０．０１ｇ秤量し蒸留水を加えて１００ｇとしたもの（０．０１質量％相当）と、０．０２ｇ秤量し蒸留水を加えて２０ｇとしたもの（０．１質量％相当）について、室温（２２±１℃）下、１５分間超音波照射後の溶解状態を目視にて判定した。完全に溶けていれば溶解とし、溶け残りがあれば未溶解とした。
【００８７】
＜親水撥油性の評価＞
実施例１、２にて合成した親水撥油性共重合体を用いて、親水撥油性評価用試料（被膜付き基材）を作製し、作製した親水撥油性評価用試料の被膜の親水撥油性を評価した。親水撥油性は、静的接触角、水中接触角、親水持続性、撥油持続性の各特性を測定することによって評価した。その評価結果を表２に示す。
親水撥油性評価用試料の作製方法と、各特性の測定方法を次に示す。
【００８８】
（実施例１の親水撥油性評価用試料の作製）
実施例１で合成した親水撥油性共重合体を、エタノールに溶解させて、親水撥油性共重合体の濃度が０．５質量％の表面被覆材を調製した。基材としてソーダガラス板を用意した。ソーダガラス板は、予め蒸留水洗浄とアセトン洗浄を行ない、乾燥した。このソーダガラス板の上に、調製した表面被覆材約０．５ｍＬを滴下した後、１０００ｒｐｍの回転速度で５秒間、２０００ｒｐｍの回転速度で２０秒間の条件にてスピンコートして塗布膜を形成した。次いで、塗布膜を９０℃で１５分間加熱し、塗布膜に含まれるエタノールを乾燥させて、実施例１の親水撥油性評価用試料を作製した。
【００８９】
（実施例２の親水撥油性評価用試料の作製）
実施例２で合成した親水撥油性共重合体を、トリフルオロエタノールに溶解させて、親水撥油性共重合体の濃度が１．０質量％の表面被覆材を調製した。基材としてＳＵＳ４３０板を用意した。ＳＵＳ４３０板は、予め蒸留水洗浄とアセトン洗浄を行ない、乾燥した。このＳＵＳ４３０板の上に、調製した表面被覆材約２ｍＬを滴下した後、２００ｒｐｍの回転速度で５秒間、１０００ｒｐｍの回転速度で１０秒間の条件にてスピンコートして塗布膜を形成した。次いで、塗布膜を室温で１時間、１２０℃で２時間加熱して、塗布膜に含まれるトリフルオロエタノールを乾燥させて実施例２の親水撥油性評価用試料を作製した。
【００９０】
（静的接触角の測定方法）
測定装置には自動接触角計（協和界面科学社製、Ｄｒｏｐ  Ｍａｓｔｅｒ  ７０１）を使用した。親水撥油性評価用試料の被膜の表面に、蒸留水及びｎ−ヘキサデカンを各々２μＬずつ滴下して、室温（２２±１℃）下、被膜表面と液滴との接触部位で形成される角度（単位：度）を測定した。
【００９１】
（水中接触角の測定）
測定装置には自動接触角計（協和界面科学社製、Ｄｒｏｐ  Ｍａｓｔｅｒ  ７０１）を使用した。
室温（２２±１℃）下、親水撥油性評価用試料を、被膜が下を向くように水中に配置した。次いで、親水撥油性評価用試料の被膜の表面（下面）に、注射器でｎ−ヘキサデカン２μＬを接触させ、被膜表面とｎ−ヘキサデカン液滴との接触部位で形成される角度（単位：度）を測定した。この水中接触角が大きいほど、水中での被膜の撥油性が高く、親水性が高いことを意味する。
【００９２】
（親水持続性）
親水撥油性評価用試料の被膜表面を、蒸留水で濡らした不織布（旭化成製、商品名：ベンコットＭ３−II）を用いて往復で１００回拭いた後、被膜を乾燥した。その後、親水撥油性評価用試料の被膜の上に、蒸留水を２μＬ滴下して、蒸留水の静的接触角を測定した。初期（不織布で拭く前）の静的接触角に対して、測定した静的接触角の変化が１０度以下であったものを「○」とし、静的接触角の変化が１０度を超えたものを「×」とした。
【００９３】
（撥油持続性）
親水撥油性評価用試料の被膜表面を、蒸留水で濡らした不織布（旭化成製、商品名：ベンコットＭ３−ＩＩ）を用いて往復で１００回拭後、被膜を乾燥した。その後、親水撥油性評価用試料の被膜の上に、ｎ−ヘキサデカンを２μＬ滴下して、ｎ−ヘキサデカンの静的接触角を測定した。初期（不織布で拭く前）の静的接触角に対して、測定した静的接触角の変化が１０度以下であったものを「○」とし、静的接触角の変化が１０度を超えたものを「×」とした。
【００９４】
＜比較例１＞
ポリテトラフルオロエチレン製のテストピース（株式会社スタンダードテストピース製）を用意した。このテストピースを、洗剤で洗浄し、次いで蒸留水で濯ぎ、エチルアルコールでかけ洗いした後に室温下で乾燥して比較例１の試料とした。この比較例１の試料について、静的接触角、水中接触角を測定した。その結果を表２に示す。
【００９５】
＜密着性の評価＞
実施例１、２にて合成した親水撥油性共重合体を用いて、密着性評価用試料（被膜付き基材）を作製し、作製した密着性評価用試料の被膜と基材との密着性を評価した。その評価結果を表２に示す。
密着性評価用試料の作製方法と、密着性の評価方法を次に示す。
【００９６】
（密着性評価用試料の作製）
実施例１、２で合成した親水撥油性共重合体をそれぞれエタノールに溶解させて、親水撥油性共重合体の濃度が０．５質量％の表面被覆材を調製した。基材としてアクリル板を用意した。アクリル板は、予め洗剤で洗浄した後、蒸留水で濯ぎ、乾燥した。このアクリル板の上に、調製した表面被覆材約０．５ｍＬを滴下した後、１０００ｒｐｍの回転速度で５秒間、２０００ｒｐｍの回転速度で２０秒間の条件にてスピンコートして塗布膜を形成した。次いで、塗布膜を９０℃で１５分間加熱し、塗布膜に含まれるエタノールを乾燥させて、密着性評価用試料を作製した。
【００９７】
（密着性の評価方法）
密着性は、碁盤目試験により評価した。すなわち、密着性評価用試料の被膜に、基材のアクリル板まで到達する切込みを１ｍｍ間隔で１１本入れた後、９０度向きを変えてさらに切込みを１ｍｍ間隔で１１本入れて、１００マスの格子パターンを形成した。次いで、切り込みを入れた被膜の表面に、約５０ｍｍ付着するようにセロハン粘着テープを貼り付け、そのテープを指の腹でこすって被膜に押し付けた。テープを押し付けてから１〜２分後にテープの端を持って被膜との角度を直角に保ちながら、テープを瞬間的にひき剥がした。そして、テープをひき剥がした後の被膜の表面を目視で観察し、被膜が剥がれたマス目の数を計測した。
【００９８】
【表１】
2018012770.tif 000019
【００９９】
【表２】
2018012770.tif 000020
【０１００】
表２に示す評価結果から、本発明に従う親水撥油性共重合体を含む表面被覆材を用いて作製した被膜は、いずれも撥油性性樹脂として代表的なポリテトラフルオロエチレンと比較して、親水性と撥油性とに優れていることが確認された。また、基材との密着性が良好で、親水持続性と撥油持続性とにも優れていることが確認された。
【産業上の利用可能性】
【０１０１】
本発明による親水撥油性重合体は樹脂、ガラスおよび金属等の表面被覆剤として有用であり、防油性と易洗浄性に優れた塗布膜を形成できるので、防汚塗料等の分野で使用できる。例えば、樹脂、ガラスおよび金属等からなるフィルム、ボードおよび繊維等の表面被覆剤として有用である。具体的には厨房、レンジフード、耐油汚染保護衣・同保護具などに応用できる。また、不織布やガラス繊維などの繊維集合体や連続気孔を有する多孔質体や多孔質膜の表面に当該塗布膜を形成させることで、油水混合液から水と油を容易に分離できる油水分離フィルターとしても使用できる。
【符号の説明】
【０１０２】
１０  親水撥油性共重合体
１１  主鎖
１２  含窒素ペルフルオロ基
１３  撥油性の側鎖
１４  両性型の親水性賦与基
１５  親水性の側鎖
１６  架橋単位
２０  基材
２１  被膜
３０  大気
３１  水
【図１】
2018012770.tif 000024
【図２】
2018012770.tif 000025
【図３】
2018012770.tif 000026